(57)【特許請求の範囲】
【請求項１】
断面が凸状の芯材の表面にエポキシ着色層が施され、該着色層に目盛りが形成され、その上にエポキシクリア層を介してナイロン被覆層が塗装されたことを特徴とする測定用テープ。
【請求項２】
前記芯材は、ステンレス材または炭素鋼材であることを特徴とする請求項１に記載の測定用テープ。
【請求項３】
請求項１または２に記載の測定用テープをケース内に巻き込んだことを特徴とする巻尺。
【発明の詳細な説明】
【０００１】
【発明の属する技術分野】
本発明は、長さの測定に用いられる自立性の測定用テープ、および、この測定用テープをケース内に巻き込んだ巻尺に関するものである。
【０００２】
【従来の技術】
自立性の測定用テープで構成される巻尺は、コンベックスルールと呼ばれ、金属板、織布、プラスチック材などを芯材とし、この芯材を断面が凸状になるように成形し、目盛りと塗装が施されたものである。
【０００３】
自立性の測定用テープは、手巻きや自動巻の収納ケースに巻き取られるのが普通である。自動巻の巻尺に用いられる自立性の測定用テープは、ケースから引き出された場合には、直線状になろうとする性質がある。測定用テープを自動的に巻き取る自動巻の巻取装置は、駆動バネにより付勢された巻取ドラムが用いられる。この巻取ドラムに巻かれた測定用テープを引き出すときに駆動バネが蓄勢され、その蓄勢力によって引き出したテープを自動的に巻き取るものである。
【０００４】
図３は、従来の測定用テープを説明するためのもので、図３（Ａ）は斜視図、図３（Ｂ）は断面図である。図３（Ａ）の斜視図においては、各層を分かりやすくするために、段階的に各層を順に剥がして図示した。図中、１は測定用テープ、２は芯材、４は目盛り、７はプライマリ塗装、８はアクリルホワイト層、９はアクリルクリア層である。芯材２は、この例では炭素鋼材が用いられ、中高の凸状に形成されており、その表面にプライマリ塗装７を施して、その上にアクリルに白色の顔料を混合したアクリルホワイト層８が塗装され、凹部となった内側には、印刷により長さを測定するための目盛り４が形成され、全体にアクリルクリア層９を塗装して保護膜とし、目盛り４を摩耗から保護している。この測定用テープ１は、図示しないケース内に巻き込むようにされ、巻尺が構成されている。
【０００５】
この巻尺を用いて、長さを計るには、測定用テープ１をケースから引き出して、目盛り４によって長さを読み、作業が終了すると、測定用テープ１は、ケース内に収容される。このように、測定の度に、測定用テープ１をケースから引き出し、また、ケース内に戻しているから、測定用テープ１は、ケースの入り口で擦られ、目盛り４が摩滅してしまうことがある。これを防止するために、アクリルクリア層９が施されているが、長期にわたる使用では、摩耗に対する保護としては十分ではない。アクリルクリア層９の膜厚を厚くして、耐磨耗性を高めることができるが、測定用テープの厚さが厚くなって巻き径が大きくなり、収納ケース内に収容できるテープ長を大きくとることができず、巻尺の長尺化を妨げる原因となっている。収納ケースが大型になるという問題もある。
【０００６】
ナイロンは、耐磨耗性が高いから、アクリルクリア層９の上に、ナイロン被覆を施すことや、アクリルクリアに代えてナイロンクリアを保護膜として用いたものもあるが、アクリルホワイト層やアクリルクリア層の上にナイロン被覆をしたものは、アクリルとナイロンとの親和性が乏しいため、保護膜の密着性が良好でなく、保護膜に切れ目が生じやすく、芯材が腐食されるという問題がある。
【０００７】
また、ナイロン被覆の場合、ダイスを用いて、押し出し被覆をする方法や、ナイロン溶液中に通す方法があるが、前者の方法で形成したナイロン保護膜は、厚さが５０μｍ程度と厚く、収納ケースの大型化を招くとともに、材料コストを高めるなどの問題がある。後者の方法では、形成される保護膜の厚さが２μｍ程度と薄いため、５〜１０μｍ程度に被覆したアクリルクリア層に比べて、耐磨耗性は同程度である。
【０００８】
【発明が解決しようとする課題】
本発明は、上述した事情に鑑みてなされたもので、適度な厚さのナイロン保護膜が形成され、下地との密着性も良好な保護膜が形成された測定用テープ、および、この測定用テープを用いた巻尺を提供することを目的とするものである。
【０００９】
【課題を解決するための手段】
本発明は、請求項１に記載の発明は、測定用テープにおいて、断面が凸状の芯材の表面にエポキシ着色層が施され、該着色層に目盛りが形成され、その上にエポキシクリア層を介してナイロン被覆層が塗装されたことを特徴とするものである。
【００１１】
請求項２に記載の発明は、請求項１に記載の測定用テープにおいて、前記芯材は、ステンレス材または炭素鋼材であることを特徴とするものである。
【００１２】
請求項３に記載の発明は、巻尺において、請求項１または２に記載の測定用テープをケース内に巻き込んだことを特徴とするものである。
【００１３】
なお、前記エポキシ着色層は、目盛りが施されない側には、必ずしも設けなくてもよい。
【００１４】
【実施の形態】
図１は、本発明の測定用テープの第１の実施の形態を説明するためのもので、図１（Ａ）は斜視図、図１（Ｂ）は断面図である。図１（Ａ）の斜視図においては、図３（Ａ）と同様に、各層を分かりやすくするために、段階的に各層を順に剥がして図示した。図中、１は測定用テープ、２は芯材、３はエポキシ着色層、４は目盛り、５はナイロン被覆層である。芯材２は、この実施の形態では、ステンレス材を用いたが、炭素鋼材等の金属材料や、織布、プラスチック材などを用いることもできる。この芯材２は、中高の凸状に形成されており、その表面にエポキシ着色層３が施されている。エポキシ着色層３は、エポキシ系塗料等のエポキシを主成分としたもので、エポキシ着色層３の色は、目盛り４とのコントラストが良好なものが選択され、目盛り４に黒や濃紺等の濃い色を選択した場合には、エポキシ着色層３は、白色や、黄色，ピンク等の薄い色が選択される。目盛り４に、白色や、黄色，ピンク等の薄い色を選択した場合には、エポキシ着色層３は、黒色や濃紺等の濃い色が選択される。具体例では、白色の顔料を３０％程度含有したエポキシ系塗料を用いた。エポキシ着色層３は、エポキシを主成分とするため、接着性に優れており、従来技術のように、プライマリ塗装を必要とせず、工程の減少とテープの薄肉化の面からも利点がある。
【００１５】
エポキシ着色層３は、刷毛塗り、ロールコーティング、スプレー等の塗装により芯材２に施されるが、溶液中に通す方法によって芯材２に施すようにしてもよい。このエポキシ着色層３の凹部となった内側には、印刷等により長さを測定するための目盛り４が形成される。
【００１６】
保護層として用いられる透明なナイロン被覆層５は、塗装により、全面に形成される。塗装方法としては、刷毛塗り、ロールコーティング、スプレー等、適宜の塗装方法が採用できる。ナイロン被覆層５の具体例は、ナイロンをアルコール系の溶剤に溶解し、界面活性剤を１．５％程度添加したものを用い、塗布後に、焼付乾燥し、被覆層の厚さは、５〜１５μｍ程度であった。
【００１７】
図２は、本発明の測定用テープの第２の実施の形態を説明するためのもので、図２（Ａ）は斜視図、図２（Ｂ）は断面図である。図２（Ａ）の斜視図においても、図３（Ａ）と同様に、各層を分かりやすくするために、段階的に各層を順に剥がして図示した。図中、図１と同様な部分には同じ符号を付して説明を省略する。６はエポキシクリア層である。
【００１８】
この実施の形態では、エポキシ着色層３の上に、エポキシクリア層６を介してナイロン被覆層５が設けられているので、ナイロン被覆層５の密着性は、より良好となる。
【００１９】
【発明の効果】
以上の説明から明らかなように、本発明によれば、耐磨耗性の高いナイロン被覆層が、エポキシ着色層が施されて該着色層に目盛りが形成され、その上にエポキシクリア層を介して設けられるので、密着性の良好な保護膜が形成でき、長寿命の測定用テープを構成でき、収納ケースに収納して巻尺とした場合でも、頻度の高い引き出し、巻き取りに対しても、十分に耐えることができる巻尺を提供できるという効果がある。
【図面の簡単な説明】
【図１】本発明の測定用テープの第１の実施の形態を説明するためのもので、図１（Ａ）は斜視図、図１（Ｂ）は断面図である。
【図２】本発明の測定用テープの第２の実施の形態を説明するためのもので、図２（Ａ）は斜視図、図２（Ｂ）は断面図である。
【図３】図３は、従来の測定用テープを説明するためのもので、図３（Ａ）は斜視図、図３（Ｂ）は断面図である。
【符号の説明】
１…測定用テープ、２…芯材、３…エポキシ着色層、４…目盛り、５…ナイロン被覆層、６…エポキシクリア層、７…プライマリ塗装、８…アクリルホワイト層、９…アクリルクリア層。
【図１】
0003647144.tif 000002
【図２】
0003647144.tif 000003
【図３】
0003647144.tif 000004